(57)【特許請求の範囲】
【請求項１】
質量％にて、
Ｃ：０．００１〜０．２５％、Ｓｉ：２．０％以下、Ｍｎ：０．０１〜３％、Ｐ：０．００１０〜０．１％、Ｓ：０．００１０〜０．０５％、Ｎ：０．００２０〜０．０１０％、Ａｌ：０．０１〜２．０％で、
さらに必要に応じて、Ｔｉ：０．００１〜０．５％、Ｎｂ：０．００１〜０．５％、Ｖ：０．００１〜０．５％の何れか１種または２種以上を式(１)および（２）を満たす範囲で含有し、残部鉄および不可避的不純物からなる鋼組成を有し、
Ａｌの窒化物、またはＡｌとＴｉ、Ｎｂ、Ｖのうちの少なくとも一種との複合窒化物または複合炭窒化物の粒径２〜１０ｎｍの粒子が密度１×１０１０〜１×１０１５個／ｍ３で存在することを特徴とする高強度鋼板。
Ti/48+Nb/93+V/51 - C/12 ＜ ０のとき、
Al/27 ≧ 3.0×(N/14) ・・・（１）
Ti/48+Nb/93+V/51 - C/12 ≧ ０のとき、
Al/27 ＋ (Ti/48+Nb/93+V/51 - C/12)≧ 3.0×(N/14) ・・・（２）
【請求項２】
鋼組成中にさらに、Ｃｒ：０．０１〜５％、Ｎｉ：０．０１〜５％、Ｃｕ：０．０１〜５％、Ｃｏ：０．０１〜５％、Ｗ：０．０１〜５％、Ｍｏ：０．０１〜１．０％の１種または２種以上を含有することを特徴とする請求項１に記載の高強度鋼板。
【請求項３】
鋼組成中にさらに、Ｚｒ、Ｈｆ、Ｔａの１種または２種以上を、単独または合計で０．００１〜１％含有することを特徴とする請求項１または２に記載の高強度鋼板。
【請求項４】
鋼組成中にさらに、Ｂ：０．０００１〜０．００５０％を含有することを特徴とする請求項１〜３の何れかに記載の高強度鋼板。
【請求項５】
鋼組成中にさらに、Ｍｇ、Ｃａ、Ｙ、ＲＥＭの１種または２種以上を、単独または合計で０．０００１〜０．５％含有することを特徴とする請求項１〜４の何れかに記載の高強度鋼板。
【請求項６】
請求項１〜５の何れかに記載の高強度鋼板を鋳片から製造する高強度鋼板の製造方法であって、
鋳造後冷却途中の鋳片を、鋳片の厚みｔの1/4ｔの位置における平均冷却速度を３℃/sec以上として１４００℃以下、１０００℃以上の温度域を冷却した後に、そのまま若しくは１１００℃以上に再加熱し、
次いで、仕上げ温度を８５０〜９７０℃として熱間圧延を行い、引き続き７５０〜６５０℃までの温度域を１０〜１００℃/secの平均冷却速度で冷却した後、７５０〜５５０℃の温度で巻き取ることを特徴とする高強度鋼板の製造方法。
【発明の詳細な説明】
【技術分野】
【０００１】
本発明は、自動車等の輸送機材や構造材料に適した高強度鋼板およびその製造方法に関するものである。
【背景技術】
【０００２】
優れたプレス成形性と高強度とを兼備した高強度鋼板として、複合組織鋼や残留オーステナイト鋼などの変態組織強化鋼や析出強化鋼などが知られている。ここで言う複合組織鋼は、フェライト地にマルテンサイトを分散させた鋼板であって、低降伏比で引張強度が高く、しかも伸び特性にも優れているが、フェライト／マルテンサイト界面が破壊の起点となり、穴拡げ性（伸びフランジ性）にやや劣るものである。残留オーステナイト鋼は、組織中に残留オーステナイトを生成させ、この残留オーステナイトが加工変形中に誘起変態して優れた延性を発揮するものであるが、やはり穴拡げ性に劣るという欠点を有している。
【０００３】
析出強化鋼は、Ｔｉ、Ｎｂなどの炭窒化物による析出強化を利用するものであるが、粗大な炭窒化物が析出したり、結晶粒が微細化したりしてプレス成形性が複合組織鋼板や残留オーステナイト鋼などに比べ劣る。
このような従来の析出強化鋼の欠点を改良する技術として、特許文献１、２には、Ｔｉ、ＮｂとＭｏを含む鋼板で、フェライト単相組織のマトリックスに粒径が１０ｎｍ未満の微細析出物を分散させた鋼板が開示されている。この鋼板は析出物が極めて微細であるので、析出物が破壊の基点となることはない。しかしながら、そもそもＮｂやＭｏは高価な元素であるので、製造コストが高くなってしまうという欠点がある。 
【０００４】
ところで、従来の連続鋳造においては、例えばスラブの中間部（厚みｔのスラブの1/4t位置）における平均冷却速度は、０．1℃/secオーダー程度の小さいものであるので、粗大なＡｌＮが大量に析出してしまい、このような粗大なＡｌＮは鋼の強化には寄与しないものであった。したがって、ＡｌＮは、材料特性に対してほとんど影響を与えないか、むしろ局部変形特性を劣化させている可能性もあった。
【特許文献１】特開２００２−３２２５３９号公報
【特許文献２】特開２００２−３２２５４０号公報
【発明の開示】
【発明が解決しようとする課題】
【０００５】
本発明は、従来の問題を解決して、ＡｌＮを有効に活用してプレス成形性に優れた高強度鋼板を提供することを課題とする。
【課題を解決するための手段】
【０００６】
発明者らは、鋭意研究を重ねた結果以下の知見を得て、本発明を完成するに至った。
すなわち、スラブの中間部における平均冷却速度を３℃/sec以上とすることでスラブ冷却中に粗大ＡｌＮ析出を抑制することが可能なことを見出した。その後、鋳片を低温まで冷却して再加熱するか、直接熱間圧延に供し、さらに、熱間圧延後の冷却を制御することによって、鋳造工程で未析出のＡｌＮを熱間圧延後に微細に析出させることが可能となる。そして、ＡｌＮを単独析出もしくはＴｉＮ、ＮｂＮ、ＶＮなどの窒化物、またはＴｉＣ、ＮｂＣ、ＶＣなどの炭化物、またはＴｉＣＮ、ＮｂＣＮ、ＶＣＮなどの炭窒化物と複合析出させることによって、これらの複合窒化物、複合炭窒化物を極めて微細にしてフェライト中に分散させることができて、局部延性を劣化させずにプレス成形性に優れた高強度鋼板を省合金にて製造することが可能となることを突き止めた。
【０００７】
上記知見に基づきなされた本発明の高強度鋼板は、質量％にて、
Ｃ：０．００１〜０．２５％、Ｓｉ：２．０％以下、Ｍｎ：０．０１〜３％、Ｐ：０．００１０〜０．１％、Ｓ：０．００１０〜０．０５％、Ｎ：０．００２０〜０．０１０％、Ａｌ：０．０１〜２．０％で、
さらに必要に応じて、Ｔｉ：０．００１〜０．５％、Ｎｂ：０．００１〜０．５％、Ｖ：０．００１〜０．５％の何れか１種または２種以上を式(１)および（２）を満たす範囲で含有し、残部鉄および不可避的不純物からなる鋼組成を有し、
Ａｌの窒化物、またはＡｌとＴｉ、Ｎｂ、Ｖのうちの少なくとも一種との複合窒化物または複合炭窒化物の粒径２〜１０ｎｍの粒子が密度１×１０１０〜１×１０１５個／ｍ３で存在することを特徴とするものである。
Ti/48+Nb/93+V/51 - C/12 ＜ ０のとき、
Al/27 ≧ 3.0×(N/14) ・・・（１）
Ti/48+Nb/93+V/51 - C/12 ≧ ０のとき、
Al/27 ＋ (Ti/48+Nb/93+V/51 - C/12)≧ 3.0×(N/14) ・・・（２）
【０００８】
上記した発明において鋼組成中にさらに、Ｃｒ：０．０１〜５％、Ｎｉ：０．０１〜５％、Ｃｕ：０．０１〜５％、Ｃｏ：０．０１〜５％、Ｗ：０．０１〜５％、Ｍｏ：０．０１〜１．０％の１種または２種以上を含有することができ、
鋼組成中にさらに、Ｚｒ、Ｈｆ、Ｔａの１種または２種以上を、単独または合計で０．００１〜１％含有することができ、
鋼組成中にさらに、Ｂ：０．０００１〜０．００５０％を含有することができ、
鋼組成中にさらに、Ｍｇ、Ｃａ、Ｙ、ＲＥＭの１種または２種以上を、単独または合計で０．０００１〜０．５％含有することができる。
【０００９】
また、本発明の高強度鋼板の製造方法は、請求項１〜５の何れかに記載の高強度鋼板を鋳片から製造する高強度鋼板の製造方法であって、
鋳造後冷却途中の鋳片を、鋳片の厚みｔの1/4ｔの位置における平均冷却速度を３℃/sec以上として１４００℃以下、１０００℃以上の温度域を冷却した後に、そのまま若しくは１１００℃以上に再加熱し、
次いで、仕上げ温度を８５０〜９７０℃として熱間圧延を行い、引き続き７５０〜６５０℃の温度域まで１０〜１００℃/secの平均冷却速度で冷却した後、６５０〜５５０℃の温度で巻き取ることを特徴とするものである。
【発明の効果】
【００１０】
本発明の高強度鋼板は、ＡｌとＴｉ、Ｎｂなどとの複合窒下物または複合炭窒化物の均粒径２〜１０ｎｍの粒子がフェライト地に微細かつ高密度に分散析出しているので、従来の析出強化鋼に比べてＮｂやＭｏといった高価な添加元素の省合金化と高強度化を両立させることができる。
また、本発明の高強度鋼板の製造方法は、鋳片を高速で冷却するので、従来の低速冷却した場合のような粗大なＡｌＮが析出することがなく、局部変形特性を劣化させる懸念が少ない。また、鋳片を再加熱または直接熱間圧延に供した後適当な温度で巻き取るので、上記した微細な複合窒化物等をフェライト地に効率的に分散析出させることができる。
【発明を実施するための最良の形態】
【００１１】
以下に本発明を実施するための最良の形態について説明する。
本発明の高強度鋼板は、マトリックスがフェライトを主体とする組織であって、このフェライトに、ＡｌとＴｉ、Ｎｂ、Ｖなどとの複合窒下物または複合炭窒化物の粒径２〜１０ｎｍの粒子が、密度１×１０１０〜１×１０１５個／ｍ３で存在することを特徴とするものである。マトリックスをフェライト主体とするのは、鋼組織のうちフェライトがもっとも加工性に優れているからである。なお、マトリックスは目的とする強度レベルに応じてフェライト単相、フェライト＋パーライトまたはフェライト＋ベイナイトとすることができる。
【００１２】
以下に本発明の高強度鋼板の成分の限定理由を説明する。
Ｃは、強度を高める元素である。Ｃの含有量が０．２５％を超えると、残留オーステナイトが十分生成しない場合には延性が不足するほか溶接性の劣化を招く。一方、Ｃを０．００１％未満とすることは、精錬時のコストが嵩むこととなってしまう。従って、本発明におけるＣの範囲は、０．００１〜０． ２５％とする。
【００１３】
Ｓｉはフェライトを形成して延性の確保のために添加される元素であるが、２．０％を超える添加により靭性や溶接性が低下してしまう。また、Ｓｉは脱酸のために添加されるが、０．００５ ％未満では脱酸効果が十分でない。よって、Ｓｉの範囲は、０．０５〜２．０％とする。
【００１４】
Ｍｎは強度確保の点から必要である。Ｍｎが０．０１％未満では、強度が満足しない。また、Ｍｎ添加量が３％を超えると、焼入れ性が必要以上に高まるため過剰強度上昇を招きこれにより延性が不足する。従って、本発明におけるＭｎの範囲は、０．０１〜３％とする。
【００１５】
Ｐは含有量が多いと粒界へ偏析するために局部延性を劣化させる。また、溶接性を劣化させる。従って、上限を０．１％とする。下限を０．００１％としたのは、これ以上低減させることは、製鋼段階での精錬時のコストアップにつながるためである。
【００１６】
Ｓは、ＭｎＳ を形成して局部延性、溶接性を劣化させる元素である。従って、上限を０．０５％とする。一方、下限を０．００１％としたのは、Ｐと同様に、これ以上低減させることは、製鋼段階での精錬時のコストアップにつながるためである。
【００１７】
Ｎは、Ａｌ、Ｎｂ、Ｔｉ、Ｖと窒化物を形成して鋼を強化するために、本発明においては重要な元素である。この目的のためには、鋼は０．００２０％以上のＮを含有する必要がある。一方、０．０１０％を超えて含有すると固溶窒素（sol.N）が残存して延性が低下したり、溶接時のブローホールの原因になりかねない。したがって、Ｎの範囲は０．００２０〜０．０１０％とする。
【００１８】
Ａｌは、Ｔｉ、Ｎｂ、Ｖと複合窒化物、複合炭窒化物を析出して鋼を強化するために重要な元素である。また、脱酸剤としても重要である。これらの目的のためにはＡｌは０．０１％以上添加する必要がある。一方、Ａｌを過度に添加しても上記効果は飽和し、かえって鋼を脆化させるため、その上限を２．０％とした。したがって、Ａｌの範囲は、０．０１〜２．０％とする。
【００１９】
Ｔｉ、Ｎｂ、Ｖは、Ａｌとの微細な複合窒化物または複合炭窒化物を析出して鋼を強化する。このためには何れかの元素を０．００１％以上添加する必要がある。しかし、０．５％を超えて添加すると延性が低下したり、脆化する。したがって、鋼は、Ｔｉ、Ｎｂ、Ｖの何れか一種または２種以上を０．０１〜０．５％含有する必要がある。鋼は、残部不可避的不純物および鉄からなる。また、省合金の観点からは５９０MPa級であれば合計で０．０３％以下、７８０MPa級であれば０．０６％以下の添加が望ましい。
【００２０】
上記したＡｌは、Ｔｉ、Ｎｂ、Ｖの含有量がTi/48+Nb/93+V/51 - C/12 ＜ ０の時には、下記（１）式を満たす必要がある。
Al/27 ≧  3.0×(N/14)                               ・・・（１）
即ち、Ｔｉ、Ｎｂ、Ｖの含有量がTi/48+Nb/93+V/51 - C/12 ＜ ０の場合には、Ｔｉ、Ｎｂ、ＶがＡｌとの複合窒化物等を析出して強度上昇に寄与する効果が小さいので、Ａｌを(１)式を満たす量添加する必要がある。
一方、Ｔｉ、Ｎｂ、Ｖの含有量がTi/48+Nb/93+V/51 - C/12 ≧ ０の時には、Ａｌは（２）式を満たす量添加する。
Al/27 ＋ (Ti/48+Nb/93+V/51 - C/12)≧3.0×(N/14)     ・・・（２）
即ち、Ｔｉ、Ｎｂ、Ｖの含有量がTi/48+Nb/93+V/51 - C/12 ≧ ０の場合には、Ｔｉ、Ｎｂ、ＶがＡｌとの複合窒化物等を析出して強度上昇に寄与する効果が大きくなるので、Ａｌを(２)式を満たす量添加すればよいからである。
以上のような式を満たし、且つ本発明の製造方法を適用することによって、本願発明の目的とする高強度、高延性化を達成することができる。
【００２１】
本発明において鋼には、Ａｌ単独またはＴｉ、Ｎｂ、Ｖのうちの少なくとも一種とＡｌとの、複合窒下物または複合炭窒化物の粒径が２〜１０ｎｍの大きさの粒子が有る一定の密度で存在することが必要である。本発明におけるＡｌとの組み合わせとしては、Ａｌ−Ｔｉ、Ａｌ−Ｎｂ、Ａｌ−Ｖ、Ａｌ−Ｔｉ−Ｎｂ、Ａｌ−Ｔｉ−Ｖ、Ａｌ−Ｎｂ−Ｖ、Ａｌ−Ｔｉ−Ｎｂ−Ｖがある。これらの組み合わせに係る元素と窒素とが結合した複合窒化物、またはこれらの組み合わせに係る元素と炭素と窒素とが結合した複合炭窒化物の大きさが、粒径２〜１０ｎｍである粒子が密度で１×１０１０〜１×１０１５個／ｍ３存在することが必要である。２ｎｍ未満の粒子を均一に一定密度以上に分散させると硬化代が大きく、全伸びが大きく低下する懸念があり、１０ｎｍ超では高い強化能を得ることができないからである。
【００２２】
また、上述のように複合窒下物または複合炭窒化物は、密度で１×１０１０〜１×１０１５個／ｍ３存在することが必要である。１×１０１０個／ｍ３未満では鋼を十分強化することができないからであり、一方１×１０１５個／ｍ３を超えて存在しても強度上昇の効果は飽和するからである。
【００２３】
鋼はさらに、Ｃｒ：０．０１〜５％、Ｎｉ：０．０１〜５％、Ｃｕ：０．０１〜５％、Ｃｏ：０．０１〜５％、Ｗ：０．０１〜５％、Ｍｏ：０．０１〜１．０％、の１種または２種以上を含有することができる。これらの元素は焼入れ性を向上させて鋼の強度を高める。０．０１％未満ではこれらの効果が十分期待できない。また、Ｃｒ、Ｎｉ、Ｃｕ、Ｃｏ、Ｗは５％を超えて添加しても、Ｍｏは１．０％を超えて添加しても強度上昇の効果は飽和するし、延性の低下をもたらすこととなる。
【００２４】
鋼はさらに、Ｚｒ、Ｈｆ、Ｔａの１種または２種以上を、単独または合計で０．００１〜１％含有することができる。これらの元素は窒化物を形成して結晶粒を微細化する。この目的のためには０．００１％以上添加する必要があるが、１％を超えて添加しても効果は飽和する。
【００２５】
鋼はさらに、Ｂ：０．０００１〜０．００５０％を含有することができる。Ｂは少量添加で焼入れ性を効率的に向上させるために添加するが、この効果を発揮させるためには０．０００１％以上の添加が必要である。しかしながら、この添加量がむやみに増加すると熱間での割れの懸念があることや、その効果が飽和するため、その上限は０．００５０％とする。また、Ｔｉとの複合添加によりその焼入れ性向上効果を発揮しやすい。
【００２６】
鋼はさらに、Ｍｇ、Ｃａ、Ｙ、ＲＥＭ(希土類元素)の１種または２種以上を、単独または合計で０．０００１〜０．５％含有することができる。Ｍｇ、Ｃａ、Ｙ、ＲＥＭは、硫化物や酸化物の形態を制御して延性を向上させる。この目的のためには、これらの元素の１種または２種以上を単独または合計で０．０００１％以上添加する必要がある。しかし、過度の添加は加工性を劣化させるため、その上限を０．５％とした。
【００２７】
以下に本発明に係る高強度鋼板の製造方法について説明する。
本発明の高強度鋼板を製造するに際しては、鋳造後冷却途中の鋳片を、１４００℃以下、１０００℃以上の温度域を平均冷却速度を３℃/sec以上として冷却する。ここでの平均冷却速度は、厚みｔの鋳片の1/4ｔの位置における平均冷却速度を指す。本発明においては、鋳造時の冷却速度が３℃/secより高くできれば、どのような手法で鋳造しても良い。例えば、連続鋳造において、スラブ厚を薄くすることや、インゴット鋳造において、インゴットのサイズを小さくすること、また、通常のスラブやインゴットのうち、冷却速度の速い表層部分を切り出し、これを用いても良い。特に連鋳スラブ厚みを薄くする場合には、鋳片の厚みは、１００〜３０ｍｍとするのが望ましい。厚みが１００ｍｍを超えると鋳片を大きい冷却速度で冷却することができないからであり、３０ｍｍ未満とすると鋳造速度が大きくなって湯面変動、ブレークアウトなどを引き起こし、安定した鋳造が困難となるからである。
【００２８】
また、平均冷却速度が３℃/sec未満では、冷却速度が小さいために粗大なＡｌＮが析出しやすく、ＡｌとＴｉ、Ｎｂ、Ｖとの微細な複合窒化物、複合炭窒化物を析出させることが困難となるからである。
【００２９】
冷却後の鋳片は、そのまま熱間圧延に供することができる。あるいは、１１００℃未満に冷却されていた場合には、１１００℃以上、１３００℃以下に再加熱することができる。再加熱温度が、１１００℃未満では熱間圧延における変形抵抗が大きいことやAlN析出の懸念があるからであり、１３００℃超では、生成するスケールが厚くなって良好な表面性状の鋼板とすることができないからである。
【００３０】
次いで、仕上げ温度を８５０〜９７０℃として鋳片を熱間圧延する。仕上げ温度が、８６０℃未満では圧延荷重が大きくなったり、さらに低温になると（α＋γ）２相域圧延となり、板の形状を損ねる場合があるからであり、９７０℃を超えるとオーステナイト粒径が粗大になって、靭性等の特性が劣化する懸念がある。
【００３１】
熱間圧延仕上げ後は、引き続き７５０〜６５０℃までの温度域を１０〜１００℃/secの平均冷却速度で冷却した後、６５０〜５５０℃の温度で巻き取る。
冷却温度が７５０〜６５０℃の温度域における平均冷却速度が１０℃/sec未満の場合には、冷却時に過剰にAlNが析出し、十分な強化能が得られない。一方、１００℃/secまでの冷却でAlNの生成を十分抑制することができ、それ以上高速で鋼板を冷却する必要はない。よって、平均冷却速度を１０〜１００℃/secとする。
【００３２】
急速冷却後の鋼板を５５０〜７５０℃の温度で巻取ることにより、十分なフェライトを確保して、Ａｌと、Ｔｉ、Ｎｂ、Ｖのうちの少なくとも一種との、微細な複合窒化物または複合炭窒化物を得ることができる。巻取り温度が、５５０℃未満では複合窒化物等の析出が遅くなって所望の密度の析出物を確保することができない。一方、７５０℃以上では、複合窒化物等の大きさが粗大となって、十分微細な析出物を得ることが困難となる。よって、巻取り温度は５５０〜７５０℃とする。
以上のような条件で熱間圧延後に冷却を行うことにより、フェライト中に微細な複合窒化物等が析出したプレス成形性に優れた高強度鋼板を製造することができる。
【００３３】
以下、実施例に基づき本発明を詳細に説明する。
転炉またはラボで溶製した表１、表２に示す化学成分の鋼を鋳造した。このとき、鋳片の1400〜1100℃の温度範囲の冷却速度を表３に示すように変化させた。これらのスラブを熱間圧延に供して高強度鋼板を製造した。冷却条件、圧延条件ならびに材料特性を表３に示す。
【００３４】
【表１】
0004514150.tif 000002
【００３５】
【表２】
0004514150.tif 000003
【００３６】
【表３】
0004514150.tif 000004
【００３７】
鋼種ＣＡ、ＣＢは比較鋼であって、何れもＡｌの含有量が式(１)を満たさないものである。このため、析出物の密度が本発明の範囲を外れて小さく、強度、伸びバランスに劣る鋼板となった。鋼種ＣＣ、ＣＤ、ＣＥは、Ｔｉ、Ｎｂ、Ｎｉ、Ｍｏ等の添加元素の少なくとも一種が本発明の範囲を超えて高い。このため延性が不足して割れが多発し、冷延が不可能であった。
【００３８】
鋼種Ａ〜Ｌは、化学成分は本発明の範囲内にある。しかし、処理番号３,６,１０,１３,１７,１９のものは、鋳片の冷却速度が本発明の範囲を外れて小さいものであった。このため、窒化物の粒子の密度が本発明の範囲を外れて小さいものとなってしまったので、鋼を高強度、高延性化することができなかった。
また、処理番号８,１６のものは熱間圧延前の加熱温度が低かったので、窒化物が粗大化し、密度が低いものとなってしまい、鋼を高強度、高延性化することができなかった。
【００３９】
以上のような比較鋼に対して、処理番号１,２,４,５,７,９,１１,１２,１４,１５,１８,２０〜２５のものは、加工条件が本発明の範囲内で適切であったので、微細な析出物を多数析出させることができ、この結果、強度、伸びバランスに優れた高強度鋼板を製造することができた。
【図面の簡単な説明】
【００４０】
【図１】本発明方法を従来方法と比較して示す説明図である。
【図１】
0004514150.tif 000005